Синтетическое волокно с добавлением натурального материала и способ его производства

1. Синтетическое волокно с примесью натурального материала, где синтетическое волокно (1) включает полимер в форме распушенного материала основы, и где натуральный материал имеет форму отдельных частиц (2), присутствующих в материале основы, при этом объемное содержание натурального материала в получаемом объеме синтетического волокна (1) варьируется от 0,5 до 45%, частицы (2) имеют форму, при которой длина (L) отличается от ширины (W), длина (L) частицы (2) натурального материала варьируется от 10 до 120% диаметра поперечного сечения (D) получаемого в результате синтетического волокна (1), отличающееся тем, что ширина (W) частицы (2) натурального материала варьируется от 25 до 75% длины (L) частицы (2), ширина (W) частицы (2) меньше или равна 50% диаметра поперечного сечения (D) синтетического волокна (1).
2. Синтетическое волокно с примесью натурального материала по п. 1, отличающееся тем, что длина (L) частицы (2) натурального материала варьируется от 30 до 80% диаметра поперечного сечения (D) получаемого в результате синтетического волокна (1).
3. Синтетическое волокно с примесью натурального материала по п. 1 или 2, отличающееся тем, что объемное содержание натурального материала в получаемом объеме синтетического волокна (1) составляет от 1 до 15%.
4. Синтетическое волокно с примесью натурального материала по пп. 1-3, отличающееся тем, что у него имеется, по меньшей мере, одна неровность поверхности, вызванная частицей (2) по длине синтетического волокна (1), при этом эта длина в пять раз больше диаметра (D) синтетического волокна (1).
5. Синтетическое волокно с примесью натурального материала по пп. 1-4, отличающееся тем, что частицы (2) перемалываются.
6. Синтетическое волокно с примесью натурального материала по пп. 1-5, отличающееся тем, что натуральным материалом являются пенька, и/или джут, и/или лен, и/или хлопок, и/или сизаль, и/или кенаф, и/или древесина, и/или целлюлоза, и/или лигноцеллюлоза, и/или кокос, и/или ореховая скорлупа, и/или крахмал, и/или пшеница.
7. Синтетическое волокно с примесью натурального материала по пп. 1-6, отличающееся тем, что натуральным материалом является цеолит.
8. Синтетическое волокно с примесью натурального материала по пп. 1-7, отличающееся тем, что синтетический материал включает, по меньшей мере, один термопластичный полимер.
9. Синтетическое волокно с примесью натурального материала по п. 8, отличающееся тем, что синтетический материал включает полиолефин.
10. Синтетическое волокно с примесью натурального материала по п. 8, отличающееся тем, что синтетический материал включает полиэтилен ПЭ, и/или полипропилен ПП, и/или полиакрилонитрил ПАН, и/или полиамид, и/или полиэтилентерефталат ПЭТ.
11. Синтетическое волокно с примесью натурального материала по пп. 1-10, отличающееся тем, что в нем используется преобразователь в количестве от 2 до 15% получаемой в результате массы синтетического волокна (1), при этом преобразователем является линейно реактивный полидиметилсилоксан, и/или амидный воск типа N, N-бис-стеарил-этилендиамин, и/или иономер магния на основе сополимера этилена и акриловой кислоты, и/или ортофосфат железа.
12. Текстильный продукт с синтетическим волокном с примесью натурального материала по пп. 1-11.
13. Метод изготовления синтетического волокна, в котором используется распушение расплава при температуре от 150 до 240°C, при этом натуральный материал, составляющий от 0,5 до 45% получаемого в результате объема, добавляется в расплавленный материал до распушения; натуральный материал имеет форму раздробленных частиц (2), где длина (L) частицы (2) варьируется от 10 до 120% диаметра поперечного сечения (D) получаемого в результате синтетического волокна (1), отличающееся тем, что ширина (W) частицы (2) варьируется от 25 до 75% длины (L) частицы (2), ширина (W) частицы (2) не превышает 50% диаметра поперечного сечения (D) синтетического волокна (1), и далее смесь синтетического материала и частиц (2) натурального материала смешивается в течение, по меньшей мере, 5 минут.
14. Метод изготовления синтетического волокна, который включает распушение расплавленного материала по п. 13, отличающееся тем, что распушение расплавленного материала происходит при температуре менее 200°C.
15. Метод изготовления синтетического волокна, который включает распушение расплавленного материала по п. 13 или 14, отличающееся тем, что смесь материала основы и частиц (2) натурального материала смешивается таким образом, что смесь расплавленного синтетического материала течет в общую емкость, по меньшей мере, из двух направлений, ориентированных друг против друга, и далее происходит турбулентное смешивание отдельных потоков в этой общей емкости.